(57)【要約】【課題】機械装置の構成材である耐熱合金鋼製圧力容器に対し、使用温度状態でほとんど腐食性がなく、かつ被処理物に対し安定でかつ安全な塩を得る。溶融塩媒体ＨＩＰ処理の処理効率を向上させる。【解決手段】アルミ合金鋳物又はマグネシウム合金鋳物を溶融塩を熱及び圧力媒体としてＨＩＰ処理をする方法において、使用する溶融塩として融点が１９０℃〜２９０℃の溶融塩を使用することを特徴とするアルミ合金鋳物又はマグネシウム合金鋳物の溶融塩媒体によるＨＩＰ処理方法。【選択図】　　なし【特許請求の範囲】
【請求項１】
アルミ合金鋳物又はマグネシウム合金鋳物を溶融塩を熱及び圧力媒体としてＨＩＰ処理をする方法において、使用する溶融塩として融点が１９０℃〜２９０℃の溶融塩を使用することを特徴とするアルミ合金鋳物又はマグネシウム合金鋳物の溶融塩媒体によるＨＩＰ処理方法。
【請求項２】
アルミ合金鋳物又はマグネシウム合金鋳物を鋳造時に融点が１９０℃〜２９０℃の範囲の硝酸塩系塩を原料とし、鋳造用塩中子として成形し、続けて溶融塩を熱及び圧力媒体としてＨＩＰ処理をすることを特徴とするアルミ合金鋳物又はマグネシウム合金鋳物の溶融塩媒体によるＨＩＰ処理方法。
【請求項３】
融点が１９０℃〜２９０℃の範囲の溶融塩状態の塩を金型等に流し込み、凝固固化後に該金型から離型して得たことを特徴とする塩中子。
【請求項４】
融点が１９０℃〜２９０℃の範囲の溶融塩状態の塩を金型等に流し込み、凝固固化後に該金型から離型して得た塩中子を用い、鋳造したアルミ合金鋳物又はマグネシウム合金鋳物を溶融塩を熱及び圧力媒体としてＨＩＰ処理をし、必要に応じて熱処理を施した後鋳物を水洗し、その水を硝酸塩濃縮法にて濃縮し、その濃縮水を溶融塩ＨＩＰに戻すことを特徴とするＨＩＰ後処理方法。
【請求項５】
融点が１４５℃〜２９０℃の範囲の硝酸塩を用いて鋳物を溶融塩ＨＩＰ処理をする工程と、該鋳物を水洗する工程と、該水洗に用いた水を硝酸塩濃縮法にて濃縮する工程と、その濃縮水を溶融塩ＨＩＰに戻す工程と、を有することを特徴とする溶融塩媒体によるＨＩＰ処理方法。
【発明の詳細な説明】
【０００１】
【発明の属する技術分野】
本発明は、アルミ合金鋳物やマグネシウム合金鋳物において発生する引け巣、空孔を解消もしくは低減するＨＩＰ処理方法、この処理方法に用いる塩、その塩を用いた塩中子並びにＨＩＰの後処理方法及び溶融塩媒体によるＨＩＰ処理方法に関するものである。
【０００２】
【従来の技術】
従来からアルミ合金鋳物やマグネシウム合金鋳物の鋳造方法として、砂型、金型を用いた重力鋳造、低圧鋳造および高圧のダイカスト、スクイ−ズダイカストなどがある。
しかし、上記のどの鋳造プロセスにおいても鋳巣の問題があり、鋳造技術者達は各種鋳造条件等の改善を図ってきているが信頼性に欠けるものである。
そのため、例えば航空機等に使用されるアルミ合金鋳物部品等はアルゴン等の気体を媒体としたＨＩＰ（Ｈｏｔ　Ｉｓｏｓｔａｔｉｃ　Ｐｒｅｓｓ；熱間静水圧プレス）処理が施されている。
【０００３】
【発明が解決しようとする課題】
上記したように、アルミ合金鋳物やマグネシウム合金鋳物の内部には大なり小なり鋳巣の発生は避けがたいのが現状である。一方、ニッケル合金やチタン合金の航空機部品などにおいては、アルゴンや窒素などのガスを圧力媒体としたいわゆるＨＩＰ（熱間静水圧プレス）処理にて、内部の巣の低減をおこない部品の信頼性の向上が図られている。
しかし、これらに用いられているＨＩＰ装置は高価で、かつ、１回の処理時間が長く、また使用するガスが高くランニングコストが高いためアルミ合金鋳物やマグネシウム合金鋳物などの内部に発生する鋳巣の低減処理には用いにくい。
その解決策として溶融塩を用いたＨＩＰ処理を先に特許出願して提案したが一般に鋳造される鋳物の多くは、砂を用いた中子が用いられている場合が多く、溶融塩を用いたＨＩＰ処理前には、その砂中子の砂を鋳物から完全に排除する必要がある。すなわち、砂が鋳物に付着しているとその砂がＨＩＰ装置内に入り、バルブ等の隙間に入ると装置の作動不良を生じる。
【０００４】
本発明は上記課題を解決するために成されたもので、機械装置の構成材である耐熱合金鋼製圧力容器に対し、使用温度（６００℃以下）状態でほとんど腐食性がなく、かつ被処理物に対し安定でかつ安全な塩を得ることにある。また溶融塩媒体ＨＩＰ処理の処理効率を向上させることにある。
【０００５】
【課題を解決するための手段】
上記の目的を達成するために、本発明におけるアルミ合金鋳物又はマグネシウム合金鋳物の溶融塩媒体によるＨＩＰ処理方法は、アルミ合金鋳物、又はマグネシウム合金鋳物を溶融塩を熱及び圧力媒体としてＨＩＰ処理をする方法において、使用する溶融塩として融点が１９０℃〜２９０℃の溶融塩を使用することを特徴とする。またアルミ合金鋳物又はマグネシウム合金鋳物を鋳造時に融点が１９０℃〜２９０℃の範囲の硝酸塩系塩を原料とし、鋳造用塩中子として成形し、続けて溶融塩を熱及び圧力媒体としてＨＩＰ処理をすることを特徴とする。
【０００６】
また本発明における塩中子としては、融点が１９０℃〜２９０℃の範囲の溶融塩状態の塩を金型等に流し込み、凝固固化後に該金型から離型して得たことを特徴とする。
【０００７】
さらに本発明におけるＨＩＰ後処理方法は、融点が１９０℃〜２９０℃の範囲の溶融塩状態の塩を金型等に流し込み、凝固固化後に該金型から離型して得た塩中子を用い、鋳造したアルミ合金鋳物又はマグネシウム合金鋳物を溶融塩を熱及び圧力媒体としてＨＩＰ処理をし、必要に応じて熱処理を施した後鋳物を水洗し、その水を硝酸塩濃縮法にて濃縮し、その濃縮水を溶融塩ＨＩＰに戻すことを特徴とする。
なお、塩中子を用いない場合には、本発明における溶融塩媒体によるＨＩＰ処理方法は、融点が１４５℃〜２９０℃の範囲の硝酸塩を用いて鋳物を溶融塩ＨＩＰ処理をする工程と、該鋳物を水洗する工程と、該水洗に用いた水を硝酸塩濃縮法にて濃縮する工程と、その濃縮水を溶融塩ＨＩＰに戻す工程と、を有することを特徴とする。
【０００８】
【作用】
すなわち、アルミ合金鋳物やマグネシウム合金鋳物において、固体状態で静水圧をかけ内部に存在する引け巣等を押しつぶす温度は高くても６００℃以下であればよく、その温度および大気中で安定なものとして、鋼のオーステンパー処理時のソルトバスに用いる塩類が考えられる。一般的に用いられる塩としては硝酸ナトリウム、硝酸カリウム、硝酸バリウムなどの単味または混合塩、それに安定剤として重クロム酸ナトリウムや重クロム酸カリウム等を添加したものや塩化バリウム、塩化ナトリウム、塩化カリウムの単体もしくは混合塩、水酸化カリウム、水酸化ナトリウムなどの単体もしくは混合塩などがある。これらの塩において塩化物系のものは鋼への腐食等の問題、水酸化物系のものは融点が高いためＨＩＰ装置内における凝固や被処理物の取扱いが困難で使用しにくい。
そのため、硝酸ナトリウム、硝酸カリウム、亜硝酸ナトリウムの混合塩で、使用温度において機械装置の構成材である耐熱合金鋼に対しほとんど腐食性がなく、かつ被処理物に対し安定でかつ安全であることが試験の結果判明した。
【０００９】
先に出願した特許願では、本系塩で融点が１４０℃〜２００℃の塩を推奨したがアルミ鋳物の中子として使用する場合は、融点がある程度高くないと鋳造時に塩中子が溶解する危険性がある。しかし、ＨＩＰと同一組成でＨＩＰとして循環させるためには、融点が１９０℃〜２８０℃が望ましいことがわかった。
また水洗後、その水に含まれる硝酸塩がそのまま外部に排出された場合は、環境に対する影響が危惧されるため、その水洗水を硝酸塩濃縮法にて３０倍以上に濃縮し、ＨＩＰ装置にもどすことにより、塩を装置外部に出さないことが重要である。
この方法で溶融塩を媒体とし、予熱後熱静水圧プレスすることにより鋳物内部の鋳巣の低減、解消が省エネルギーで、かつ安全安価に行うことができる。
【００１０】
【実施例】
まず基礎試験として、鋳造アルミ材料はＡＣ４Ｃとし、硝酸塩（硝酸ナトリウム、硝酸カリウムの混合塩）で融点が１４５℃、１９５℃、２２０℃、２８０℃のものを用い、各々温度を上げ液体状態にした後、金型に流しこみ凝固させたものを塩中子とし、鋳造テストを実施した。その結果を表１に示す。
【００１１】
【表１】
2004082162.tif 000002
【００１２】
○；形状等に問題なし。
△；ごく一部の中子が溶融し、形状があまくなったもの。
▲；中子が溶融し、製品形状が不合格と判断されたもの。
以上の結果から、鋳造用塩中子に用いる塩の融点はある程度高いものが必要である。しかし、溶融塩ＨＩＰとしては融点３００℃以上の塩ではＨＩＰ装置自体の構成が難しいので、望ましくない。
鋳造用中子を用いない場合には、溶融塩が硝酸塩であって融点が１４５〜２９０℃の範囲であれば使用可能である。
【００１３】
次に融点が２８０℃の硝酸塩浴（５００℃）にて、ＡＣ４Ｃ、ＡＤＣ１２の２種類で重量約１００ｇのアルミ鋳造品を供試材とし５時間浸漬させ、この塩のアルミ材への侵食等の影響調査を行った。方法として浸漬前の重量と５時間保持後、水洗―乾燥後の重量変化（ｇ）を測定した。その結果を表２に示す。
【００１４】
【表２】
2004082162.tif 000003
【００１５】
上記結果から明らかなように、本成分の塩は全くアルミ鋳物に対し影響を及ぼすことがないことが判明した。
また融点が低いため、水洗時まで液体状態を保つため、水洗浴につけて付着した塩の除去が容易であった。
【００１６】
【発明の効果】
以上説明したように本発明では、溶融塩を熱及び圧力媒体として用い予備加熱後静水圧プレス処理することにより、鋳物の内部に存在する鋳巣を解消もしくは低減することができ、これにより信頼性の高い鋳物を安全で効率よく得られる。又、同一組成の塩を用い鋳造用塩中子とすることにより、ＨＩＰ処理全体として、装置、処理が容易になり、また塩を装置外に出さないようにすることにより、環境に対しても配慮したＨＩＰ処理方法となった。
また、塩中子を用いない場合でも、装置、処理が容易になり、また塩を装置外に出さないようにすることにより、環境に対しても配慮したＨＩＰ処理方法となった。